Brevet FR3082667A1 — publié le 20191220

Radôme comprenant une structure stratifiée comprenant des couches composites dont le renfort fibreux est constitué de fibres de polyoléfine La présente invention concerne un radôme, du type comprenant une structure stratifiée formée d'un empilement de couches composites, chaque couche composite comprenant un renfort fibreux mélangé à une matrice organique, lesdites couches composites comprenant : au moins une couche à haute permittivité, dont une couche de structure, et - une pluralité de couches à faible permittivité, dont deux couches de couverture prenant ensemble en sandwich ladite couche de structure, chacune desdites couches de couverture ayant une épaisseur inférieure à l'épaisseur de la couche de structure. Les radômes consistent en des structures protectrices destinées à couvrir des antennes pour les protéger de leur environnement tout en permettant la transmission des ondes électromagnétiques émises et/ou reçues par les antennes ainsi couvertes. Pour ce faire, certains radômes sont formés d'une unique couche de matériau. Toutefois, le plus souvent, ces radômes monocouche ne sont transparents aux ondes électromagnétiques que sur une bande de fréquence étroite et ne sont donc pas adaptés aux antennes à large bande. Afin de permettre la transmission d'ondes électromagnétiques sur des bandes de fréquence plus étendues, tout en fournissant la rigidité structurelle nécessaire à la protection mécanique des antennes, il a été développé des radômes multicouches. Ces radômes sont constitués d'un empilement de couches alternant les couches à faible permittivité et les couches à haute permittivité, les épaisseurs et permittivités desdites couches étant ajustées pour favoriser la transparence du radôme dans une bande de fréquences et avec une plage d'angles d'incidence donnée. On distingue ainsi différents types d'empilements, dont : - les empilements de type A, formés de trois couches, la couche centrale ayant une permittivité faible et les couches extérieures ayant des permittivités élevées, les empilements de type B, formés de trois couches, la couche centrale ayant une permittivité élevée et les couches extérieures ayant des permittivités faibles, - les empilements de type C, formés de cinq couches, la couche centrale et les couches extérieures ayant des permittivités élevées, et les couches intermédiaires ayant des permittivités faibles, et 2 les empilements de type D, formés de cinq couches, la couche centrale et les couches extérieures ayant des permittivités faibles, et les couches intermédiaires ayant des permittivités élevées. On notera que par « angle d'incidence » ou plus simplement « incidence » on 5 comprend ici et dans la suite l'angle entre la direction d'une onde électromagnétique incidente venant frapper un radôme et la normale à la surface du radôme au point frappé par l'onde. Les empilements de type A sont les plus répandus, en particulier à bord des aéronefs, car ils présentent généralement une excellente tenue mécanique, rapportée à 10 l'épaisseur de l'empilement. Ces empilements permettent également une très bonne transmission des ondes électromagnétiques dans la plage de fréquences 0 - 15 GHz, même avec des incidences élevées. Un tel empilement est connu notamment de US 2014/0335752. Ce type d'empilement présente toutefois des performances nettement dégradées 15 dans la plage de fréquences au-delà de 18 GHz. Or, on trouve dans cette plage de fréquences la bande ITU K, qui s'étend de 17,5 à 21,2 GHz, et la bande Ka, qui s'étend de 27,5 à 31 GHz. Ces bandes de fréquences sont de nos jours de plus en plus utilisées, notamment pour l'Internet par satellite, et il est désormais souhaitable d'embarquer à bord d'aéronefs des antennes fonctionnant dans ces bandes de fréquences. 20 Il est également connu, notamment de US 7 420 523, d'utiliser des empilements de type B à bord d'aéronefs. Toutefois, on ne connaît pas d'empilement de ce type présentant de bonnes performances électromagnétiques dans la plage de fréquences au-delà de 18 GHz. En outre, des empilements comme celui décrit dans US 7 420 523 s'avèrent peu satisfaisants, notamment car ils sont difficilement industrialisables et 25 présentent une mauvaise résistance à l'usure. Il est connu de US 5 408 244 un radôme adapté pour une utilisation large bande, présentant une atténuation inférieure à 1,5 dB sur une plage de fréquence allant de 26 à 45 GHz et pour des incidences allant jusqu'à 30°. Ce radôme présente un empilement de couches de type D. Si ce radôme est adapté à une utilisation dans la bande Ka, il 30 présente l'inconvénient de ne pas être adapté à une utilisation dans la bande K. En outre, il ne permet une bonne transmission des signaux que pour des angles d'incidence réduits, ce qui le rend inadapté à une utilisation comme ballonnet de haut de dérive. Un objectif de l'invention est ainsi de proposer un radôme adapté pour une utilisation dans les bandes K et Ka, même pour des angles d'incidence élevés. D'autres 35 objectifs sont que le radôme ait une résistance mécanique suffisante pour une utilisation à 3 bord d'un aéronef, qu'il soit léger, qu'il présente une faible épaisseur, et qu'il soit simple et peu coûteux à produire. A cet effet, l'invention a pour objet un radôme du type précité, dans lequel dans chaque couche à faible permittivité, le renfort fibreux comprend une majorité de fibres de 5 polyoléfine. Selon des modes de réalisation particuliers de l'invention, le radôme présente également l'une ou plusieurs des caractéristiques suivantes, prise(s) isolément ou suivant toute(s) combinaison(s) techniquement possible(s) : - chaque couche composite est formée par un pli de préimprégné ou par une 10 superposition de plis de préimprégné ; - les couches de couverture comprennent un même nombre de plis de préimprégné ; - le nombre de plis de préimprégné formant chacune des couches de couverture est supérieur à quatre et est de préférence compris entre cinq et sept ; 15 - le nombre de plis de préimprégné formant la couche de structure est supérieur à six et est de préférence compris entre neuf et onze ; le nombre de plis de préimprégné formant chacune des couches de couverture est inférieur au nombre de plis de préimprégné formant la couche de structure ; - la structure stratifiée comprend une pluralité de couches à haute permittivité, 20 dont une couche de protection recouvrant l'une des couches de couverture; la couche de protection comprend un unique pli de préimprégné ; - la couche de protection a une épaisseur inférieure à 300 pm ; - la couche de protection a une permittivité relative comprise entre 3,8 et 4,9 ou entre 3,2 et 4,0 ; 25 - les couches à haute permittivité sont constituées par la couche de structure et, le cas échéant, la couche de protection ; - le radôme comprend une couche de peinture appliquée sur la couche de protection ; les couches de couverture ont des permittivités sensiblement égales, le 30 rapport entre la permittivité des couches de couverture et la permittivité de la couche de structure étant compris entre 0,47 et 0,60 ; la couche de structure a une permittivité relative inférieure à 4,9 et de préférence comprise entre 3,8 et 4,9 ou entre 3,2 et 4,0, et chaque couche de couverture a une permittivité relative inférieure à 2,6 et de préférence comprise 35 entre 2,4 et 2,6 ou entre 2,2 et 2,4 ; 4 - les couches de couverture ont des épaisseurs sensiblement égales, le rapport entre l'épaisseur des couches de couverture et l'épaisseur de la couche de structure étant compris entre 0,5 et 0,9 ou entre 1,0 et 1,6 ; - la couche de structure a une épaisseur de l'ordre de Xi/4, X1 étant la 5 longueur d'onde dans la couche de structure, cette épaisseur étant par exemple comprise entre 2,0 et 2,4 mm ou entre 1,4 et 1,8 mm ; - chaque couche de couverture a une épaisseur de l'ordre de )1/214, k2 étant la longueur d'onde dans la couche de couverture, cette épaisseur étant par exemple comprise entre 1,3 et 1,7 mm ou entre 1,8 et 2,2 mm ; 10 les fibres de polyoléfine sont majoritairement composées et de préférence constituées de fibres de polypropylène ou de fibres de polyéthylène ; - le renfort fibreux de la ou chaque couche à haute permittivité est majoritairement composé et est de préférence constitué de fibres minérales ; - les fibres minérales sont majoritairement composées et sont de préférence 15 constituées de fibres de verre, en particulier de fibres de verre de type E, ou de fibres de quartz ; et - les couches à faible permittivité sont constituées par les couches de couverture ; L'invention a également pour objet un aéronef comprenant un radôme tel que 20 défini ci-dessus. D'autres caractéristiques et avantages de l'invention apparaîtront à la lecture de la description qui va suivre, donnée uniquement à titre d'exemple et faite en se référant aux dessins annexés, dans lesquels - la Figure 1 est une vue de côté, en élévation, d'un aéronef selon l'invention, 25 - la Figure 2 est une vue en coupe partielle d'un ballonnet de haut de dérive de l'aéronef de la Figure 1, la Figure 3 et une vue d'un détail marqué III de la Figure 2, - la Figure 4 est une vue en perspective d'un pli de préimprégné entrant dans la composition du ballonnet de haut de dérive de la Figure 2, et 30 - la Figure 5 est une vue d'un détail marqué V de la Figure 2. L'aéronef 10 représenté sur la Figure 1 consiste en un avion. Il comprend, de manière connue, un fuselage 12, une voilure 14, un empennage 16 et un groupe motopropulseur 18, ce dernier étant ici formé de trois turboréacteurs 20, dont deux seulement sont visibles sur la Figure 1. 5 Dans la suite, les termes de référence s'entendent en référence au repère orthogonal usuel des aéronefs, lequel est représenté sur les Figures, et dans lequel on distingue : - une direction longitudinale X orientée de l'arrière vers l'avant, 5 - une direction transversale Y orientée de la droite vers la gauche, ladite direction transversale Y formant avec la direction longitudinale X un plan horizontal (X, Y), et - une direction verticale Z orientée du bas vers le haut, ladite direction verticale Z formant : 10 o avec la direction longitudinale X un plan longitudinal (X, Z), et o avec la direction transversale Y un plan transversal (Y, Z). Le fuselage 12 est allongé suivant la direction longitudinale X Il est en particulier tubulaire et est centré sur un axe longitudinal (non représenté) formant l'axe du fuselage 12. 15 La voilure 14 est formée d'une paire d'ailes 22 (seule l'aile gauche étant visible sur la Figure 1) disposées symétriquement de part et d'autre du fuselage 12 suivant la direction transversale Y. L'empennage 16 est disposé à l'arrière du fuselage 12. Il comprend une dérive 24 verticale et, disposées symétriquement de part et d'autre de la dérive 24 suivant la 20 direction transversale Y, deux stabilisateurs 26 sensiblement horizontaux (seul le stabilisateur gauche étant visible sur la Figure 1). L'aéronef 10 comprend encore un radôme 30 protégeant des antennes 32, 34 (Figure 2). Ce radôme 30 est ici constitué par un ballonnet de haut de dérive disposé au sommet de la dérive 24. 25 Chaque antenne 32, 34 est illustrée ici par un disque représentant sa sphère d'encombrement. Les antennes 32, 34 comprennent ici une première antenne 32 fonctionnant en réception dans la bande K, et en émission dans la bande Ka. La première antenne 32 est typiquement une antenne d'émission-réception pour l'Internet par satellite à haut débit. 30 La première antenne 32 ne comprend pas de radôme propre. Le radôme 30 constitue donc la seule protection de la première antenne 32 vis-à-vis de l'environnement. En référence à la Figure 2, le radôme 30 définit une cavité fermée 36 dans laquelle sont logées les antennes 32, 34, et comprend une structure stratifiée 40 couvrant cette cavité 36. 35 La structure stratifiée 40 comprend une portion centrale 42 transparente aux ondes électromagnétiques émises et reçues par les antennes 32, 34, et une portion 6 périphérique 43 opaque auxdites ondes électromagnétiques. Il convient de noter que les termes « transparente » et « opaque » s'entendent ici relativement l'un à l'autre, la portion 42 qualifiée de « transparente » ne permettant pas nécessairement la transmission parfaite des ondes électromagnétiques émises et reçues par les antennes 32, 34, ainsi 5 que cela est présenté plus en détails par la suite, et la portion 43 qualifiée de « opaque » ne formant pas nécessairement une barrière parfaite à ces ondes électromagnétiques. La portion transparente 42 a ici une forme générale de tronc de cylindre. Avantageusement, la portion transparente 42 est galbée pour augmenter le volume d'accueil des antennes 32, 34 et améliorer l'aérodynamisme du radôme 30. 10 La portion transparente 42 comprend une région périphérique 45, qui forme l'interface entre la portion transparente 42 et la portion opaque 43, et une région centrale 47. En référence à la Figure 3, la portion transparente 42 est formée d'un empilement de couches composites 44, 46, 48, 50, chaque couche composite 44, 46, 48, 50 15 comprenant un renfort fibreux (non représenté) mélangé à une matrice organique (non représentée). Les couches 44, 46, 48, 50 sont empilées suivant une direction d'empilement qui est localement orthogonale à un plan localement tangent à une surface extérieure de la portion centrale 42. Pour chaque couche 44, 46, 48, 50, on définit une épaisseur de ladite 20 couche 44, 46, 48, 50, constituée par la dimension de la couche 44, 46, 48, 50 suivant la direction d'empilement. Chaque couche composite 44, 46, 48, 50 est en particulier formée par un pli de préimprégné ou par une superposition de plis de préimprégné superposés les uns aux autres selon la direction de l'empilement, tel(s) que le pli de préimprégné 52 représenté 25 sur la Figure 4. En référence à la Figure 4, chaque pli de préimprégné entrant dans la composition de l'une des couches composites 44, 46, 48, 50 comprend, de même que le pli de préimprégné 52, un renfort fibreux 54 noyé dans une matrice organique 56. Lorsque la couche composite 44, 46, 48, 50 est constituée d'un unique pli, le renfort fibreux 54 30 constitue le renfort fibreux de la couche 44, 46, 48, 50, et la matrice organique 56 constitue la matrice de la couche 44, 46, 48, 50. Lorsque la couche composite 44, 46, 48, 50 est formée d'une superposition de plis, le renfort fibreux de la couche 44, 46, 48, 50 est constitué de la réunion des renforts fibreux 54 des différents plis composants ladite couche 44, 46, 48, 50, et la matrice organique de la couche 44, 46, 48, 50 est constituée 35 de la réunion des matrices organiques des différents plis composants ladite couche 44, 46, 48, 50. 7 De préférence, le renfort fibreux 54 de chaque pli de préimprégné entrant dans la composition de l'une des couches composites 44, 46, 48, 50 est constitué par un renfort tissé. Les plis de préimprégnés composant une même couche 44, 46, 48, 50 sont tous 5 sensiblement identiques les uns aux autres en termes de composition du renfort fibreux 54, de composition de la matrice organique 56, et de rapport massique entre le renfort fibreux 54 et la matrice organique 56. De retour à la Figure 3, les couches composites 44, 46, 48, 50 comprennent des couches à haute permittivité 44, 50 et des couches à faible permittivité 46, 48. 10 Chaque couche à haute permittivité 44, 50 a une permittivité supérieure à la permittivité de chaque couche à faible permittivité 46, 48. Chaque couche à haute permittivité 44, 50 a cependant une permittivité relative inférieure à 4,9 dans les bandes de fréquence K et Ka. Dans un premier mode de réalisation de l'invention, cette permittivité relative est comprise entre 3,8 et 4,9 dans les 15 bandes de fréquence K et Ka. Dans un deuxième mode de réalisation de l'invention, cette permittivité relative est comprise entre 3,2 et 4,0 dans les bandes de fréquence K et Ka. A cet effet, le renfort fibreux de chaque couche à haute permittivité 44, 50 est majoritairement composé et est de préférence constitué de fibres minérales. Dans le premier mode de réalisation, ces fibres minérales sont majoritairement composées et sont 20 de préférence constituées de fibres de verre, en particulier des fibres de verre de type E. Dans le deuxième mode de réalisation, ces fibres minérales sont majoritairement composées et sont de préférence constituées de fibres de quartz. La matrice organique est quant à elle constituée, de préférence, par une résine thermodurcissable, par exemple une résine époxyde. De plus, le rapport de poids entre le renfort fibreux et la matrice 25 organique est avantageusement compris entre 1,5 et 2, la masse de renfort fibreux étant plus importante que la masse de résine organique. Par « le renfort fibreux est majoritairement composé de » fibres d'un type particulier, on comprend ici et dans la suite que les fibres dudit type particulier composent plus de 50% en poids du renfort fibreux. 30 Ces caractéristiques sont également partagées par chaque pli de préimprégné composant l'une des couches à haute permittivité 44, 50. Avantageusement, le renfort fibreux 54 de chaque pli de préimprégné composant l'une des couches à haute permittivité 44, 50 est constitué par un satin 8x8. Chaque couche à faible permittivité 46, 48 a quant à elle une permittivité relative 35 inférieure à 2,6 dans les bandes de fréquence K et Ka. Dans le premier mode de réalisation, cette permittivité relative est comprise entre 2,4 et 2,6 dans les bandes de 8 fréquence K et Ka. Dans le deuxième mode de réalisation, cette permittivité relative est comprise entre 2,2 et 2,4 dans les bandes de fréquence K et Ka. A cet effet, le renfort fibreux de chaque couche à faible permittivité 46, 48 est majoritairement composé et est de préférence constitué de fibres de polyoléfine, ces 5 fibres de polyoléfines étant avantageusement majoritairement composées et de préférence constituées de fibres de polypropylène ou, en variante, de fibres de polyéthylène. La matrice organique est quant à elle constituée, de préférence, par une résine thermodurcissable, par exemple une résine époxyde. De plus, le rapport de poids entre le renfort fibreux et la matrice organique est avantageusement compris entre 1 et 10 0,75, la masse de renfort fibreux étant plus faible que la masse de résine organique. Ces caractéristiques sont également partagées par chaque pli de préimprégné composant l'une des couches à faible permittivité 46, 48. Par exemple, le renfort fibreux 54 de chaque pli de préimprégné composant l'une des couches à faible permittivité 46, 48 est constitué par un taffetas. 15 Les couches à haute permittivité 44, 50 sont constituées par une couche de structure 44, formant l'âme de la structure fibreuse 40, et une couche de protection 50. Les couches à faible permittivité 46, 48 sont constituées par deux couches de couverture prenant ensemble en sandwich la couche de structure 44. Par « prenant en sandwich », on comprend ici et dans la suite que les couches de couverture 46, 48 sont disposées de 20 part et d'autre de la couche de structure 44 suivant la direction d'empilement, chaque couche de couverture 46, 48 étant accolée à la couche de structure 44 ; en d'autres termes, les couches de couverture 46, 48 encadrent la couche de structure 44 suivant la direction d'empilement, chaque couche de couverture 46, 48 étant en contact avec la couche de structure 44. 25 Les couches de couverture 46, 48 forment ainsi, avec la couche de structure 44, un empilement de type B. La couche de structure 44 a une épaisseur de l'ordre de À114, étant la longueur d'onde moyenne, dans la couche 44, des ondes comprises dans les bandes K et Ka. Ainsi, dans le premier mode de réalisation, la couche de structure 44 a une épaisseur 30 comprise entre 2,0 et 2,4 mm et, dans le deuxième mode de réalisation, la couche de structure 44 a une épaisseur comprise entre 1,4 et 1,8 mm. A cet effet, la couche de structure 44 est formée d'une pluralité de plis de préimprégné, le nombre desdits plis étant supérieur à six et étant de préférence compris entre neuf et onze et par exemple égal à dix. 35 Les couches de couverture 46, 48 comprennent une couche interne 46, disposée à l'intérieur de la cavité 36 relativement à la couche de structure 44, et une couche 9 externe 48, disposée à l'extérieur de la cavité 36 relativement à la couche de structure 44. En d'autres termes, la couche interne 46 est accolée à une face interne 56 de la couche de structure 44 orientée vers la cavité 36, et la couche externe 48 est accolée à une face externe 58 de la couche de structure 44 orientée à l'opposé de la cavité 36. 5 La couche interne 46 définit une face intérieure 60, orientée vers la cavité 36, de la portion centrale 42. Ici, cette face intérieure 60 est libre, c'est-à-dire qu'elle n'est pas recouverte par un autre élément. La couche externe 48 présente une face externe 62, orientée à l'opposé de la cavité 36. Comme visible sur la Figure 5, cette face externe 62 définit, dans la région 10 centrale 47, une face extérieure 64, orientée à l'opposé de la cavité 36, de la portion transparente 42. Dans la région périphérique 45, cette face externe 62 est en revanche recouverte par la couche de protection 50, comme visible sur la Figure 3. Les couches de couverture 46, 48 ont des permittivités sensiblement égales, le rapport entre la permittivité des couches de couverture 46, 48 et la permittivité de la 15 couche de structure 44 étant compris entre 0,47 et 0,60. De plus, les couches de couverture 46, 48 ont des épaisseurs sensiblement égales l'une à l'autre et inférieures à l'épaisseur de la couche de structure 44. Dans le premier mode de réalisation, ces épaisseurs des couches de couverture 46, 48 sont en particulier telles que le rapport entre lesdites épaisseurs et l'épaisseur de la couche de 20 structure 44 soit compris entre 0,5 et 0,9. Dans le deuxième mode de réalisation, ces épaisseurs des couches de couverture 46, 48 sont en particulier telles que le rapport entre lesdites épaisseurs et l'épaisseur de la couche de structure 44 soit compris entre 1,0 et 1,6. Par exemple, chaque couche de couverture 46, 48 a une épaisseur de l'ordre de 25 12/4, X2 étant la longueur d'onde moyenne, dans la couche de couverture 46, 48, des ondes comprises dans les bandes K et Ka. Ainsi, dans le premier mode de réalisation, chaque couche de couverture 46, 48 a une épaisseur comprise entre 1,3 et 1,7 mm et, dans le deuxième mode de réalisation, chaque couche de couverture 46, 48 a une épaisseur comprise entre 1,8 et 2,2 mm. 30 A cet effet, les couches de couverture 46, 48 comprennent un même nombre de plis de préimprégné, ce nombre étant supérieur à quatre et inférieur au nombre de plis de préimprégné formant la couche de structure 44. Par exemple, le nombre de plis formant chacune des couches de couverture 46, 48 est compris entre cinq et sept et est de préférence égal à six. 10 La couche de protection 50 s'étend exclusivement dans la région périphérique 45 de la portion transparente 42. Elle y définit la face extérieure 64 de la portion transparente 42. La couche de protection 50 présente une épaisseur faible relativement à 5 l'épaisseur de la plus mince des couches 44, 46, 48. Par « faible », on comprend que le rapport de l'épaisseur de la couche de protection 50 sur celle de la plus mince des couches 44, 46, 48 est inférieur à 20%. En particulier, cette épaisseur est inférieure à 300 pm. Ainsi, la couche de protection 50 n'a que peu d'influence sur la transmission des 10 ondes électromagnétiques à travers la région périphérique 45. A cet effet, la couche de protection 50 est constituée par un unique pli de préimprégné. Ainsi, dans le premier mode de réalisation, l'épaisseur totale de la portion transparente 42 est comprise entre 4,6 et 5,8 mm dans la région centrale 47 et entre 4,8 15 et 6,1 mm dans la région périphérique 45. Dans le deuxième mode de réalisation, cette épaisseur totale la portion transparente 42 est comprise entre 5,0 et 6,2 mm dans la région centrale 47 et entre 5,2 et 6,4 mm dans la région périphérique 45. La portion opaque 43 est quant à elle monocouche, étant constituée d'une unique couche composite à haute permittivité. Cette portion opaque 43 est en particulier formée 20 d'une superposition de plis de préimprégné, en nombre égal au nombre total de plis formant les couches à haute permittivité 44, 50 de la portion transparente 42, lesdits plis de préimprégné étant identiques aux plis de préimprégné composant les couches à haute permittivité 44, 50 de la portion transparente 42. L'épaisseur totale de la portion opaque 43 est de préférence sensiblement égale à 25 la somme des épaisseurs des couches à haute permittivité 44, 50. Toujours en référence à la Figure 3, le radôme 30 comprend encore une couche de peinture 66 appliquée sur la face extérieure de la structure stratifiée 40, ladite face extérieure incluant la face extérieure 64 de la portion transparente 42. Cette couche de peinture 66 s'étend sur l'intégralité de la région périphérique 45 et 30 de la région centrale 47. La couche de peinture 66 présente une épaisseur faible relativement à l'épaisseur de la plus mince des couches 44, 46, 48. Par « faible », on comprend que le rapport de l'épaisseur de la couche de peinture 66 sur celle de la plus mince des couches 44, 46, 48 est inférieur à 10%. En particulier, cette épaisseur est inférieure à 150pm . 11 En fonction des caractéristiques de permittivité de la couche de peinture 66, les valeurs de permittivité et d'épaisseur des couches 44, 46 et 48 sont ajustées à l'intérieur des plages mentionnées précédemment. Il a été observé que la portion transparente 42 du radôme 30 présente, grâce aux 5 caractéristiques décrites ci-dessus, des performances particulièrement bonnes en termes de transmission d'ondes électromagnétiques dans les bandes K et Ka. En effet, il a été observé que, pour des fréquences comprises entre 18 et 31 GHz et pour des angles d'incidence allant jusqu'à 50°, l'atténuation des ondes électromagnétiques à travers la portion centrale 42, peinte, n'excède pas une valeur de l'ordre de 1 dB. 10 Il a également été observé de manière surprenante que cette transparence de la portion centrale 42 n'est pas obtenue au détriment des caractéristiques mécaniques de cette dernière, puisque la portion centrale 42 est adaptée pour tenir les charges mécaniques qu'elle serait susceptible de rencontrer en cours de vol de l'aéronef 10. Grâce à l'invention décrite ci-dessus, les antennes 32, 34 sont protégées de leur 15 environnement de manière efficace, tout en continuant de pouvoir émettre et recevoir des signaux sans atténuation excessive de ces derniers. En outre, le radôme 30 n'a que peu d'impact sur la masse et le coût de l'aéronef 10, du fait de la faible densité des matériaux utilisés, de la faible épaisseur de la structure 40, et du mode de production, peu coûteux, de la structure 40, laquelle peut en effet être 20 fabriquée au moyen d'un procédé standard de fabrication de pièces stratifiées composites, par drapage successif de plis de préimprégné de manière à réaliser une préforme, avant consolidation de la préforme pour former la structure 40. Par ailleurs, grâce au nombre réduit de couches, il est possible de faire varier l'épaisseur de ces couches à l'intérieur de marges de tolérance relativement importantes 25 sans impacter significativement les performances électromagnétiques du radôme 30. Le radôme 30 peut ainsi être facilement produit industriellement. On notera que, bien que la structure stratifiée 40 ait ici été décrite comme comprenant une couche de protection 50 s'étendant pour partie dans la portion transparente 42, cette couche de protection 50 est facultative. Ainsi, en variante (non 30 représentée), l'empilement de couches composites formant la portion transparente 42 ne comprend pas de couche de protection 50 ; cet empilement comprend alors une unique couche à haute permittivité, constituée par la couche de structure 44, et la portion transparente 42 présente une épaisseur totale homogène entre sa région centrale 47 et sa région périphérique 45, constituée par l'épaisseur donnée ci-dessus pour la région 35 centrale 47. 12 On notera à l'opposé que la couche de protection 50 peut ne pas être limitée à la seule région périphérique 45 de la portion transparente 42, mais s'étendre sur l'intégralité de la portion transparente 42, y compris dans la région centrale 47. Ainsi, selon une autre variante non représentée de l'invention, la couche de protection 50 recouvre la face 5 externe 62 de la couche externe 48 y compris dans la région centrale 47, ladite face externe 62 ne définissant jamais la face extérieure 64 de la portion transparente 42. La portion transparente 42 présente alors une épaisseur totale homogène entre sa région centrale 47 et sa région périphérique 45, constituée par l'épaisseur REVENDICATIONS1.- Radôme (30) comprenant une structure stratifiée (42) formée d'un empilement de couches composites (44, 46, 48, 50), chaque couche composite (44, 46, 48, 50) comprenant un renfort fibreux mélangé à une matrice organique, lesdites couches composites (44, 46, 48, 50) comprenant : - au moins une couche à haute permittivité (44, 50), dont une couche de structure (44), et - une pluralité de couches à faible permittivité (46, 48), dont deux couches de couverture (46, 48) prenant ensemble en sandwich ladite couche de structure (44), chacune desdites couches de couverture (46, 48) ayant une épaisseur inférieure à l'épaisseur de la couche de structure (44), caractérisé en ce que, dans chaque couche à faible permittivité (46, 48), le renfort fibreux comprend une majorité de fibres de polyoléfine. 2.- Radôme (30) selon la revendication 1, dans lequel chaque couche composite (44, 46, 48, 50) est formée par un pli de préimprégné (52) ou par une superposition de plis de préimprégné (52). 3.- Radôme (30) selon la revendication 2, dans lequel les couches de couverture (46, 48) comprennent un même nombre de plis de préimprégné (52). 4.- Radôme (30) selon la revendication 2 ou 3, dans lequel le nombre de plis de préimprégné (52) formant chacune des couches de couverture (46, 48) est supérieur à quatre et est de préférence compris entre cinq et sept. 5.- Radôme (30) selon l'une quelconque des revendications 2 à 4, dans lequel le nombre de plis de préimprégné (52) formant la couche de structure (44) est supérieur à six et est de préférence compris entre neuf et onze 6.- Radôme (30) selon l'une quelconque des revendications précédentes, dans lequel la structure stratifiée (42) comprend une pluralité de couches à haute permittivité (44, 50), dont une couche de protection (50) recouvrant l'une des couches de couverture (46, 48). 7.- Radôme (30) selon la revendication 6 prise en combinaison avec l'une quelconque des revendications 2 à 5, dans lequel la couche de protection (50) comprend un unique pli de préimprégné (52). 8.- Radôme (30) selon la revendication 6 ou 7, dans lequel la couche de protection (50) a une épaisseur inférieure à 300 pm. 9.- Radôme (30) selon l'une quelconque des revendications précédentes, dans lequel les couches de couverture (46, 48) ont des permittivités sensiblement égales, le 14 rapport entre la permittivité des couches de couverture (46, 48) et la permittivité de la couche de structure (44) étant compris entre 0,47 et 0,60. 10.- Radôme (30) selon l'une quelconque des revendications précédentes, dans lequel la couche de structure (44) a une permittivité relative inférieure à 4,9 et de 5 préférence comprise entre 3,8 et 4,9 ou entre 3,2 et 4,0, et chaque couche de couverture (46, 48) a une permittivité relative inférieure à 2,6 et de préférence comprise entre 2,4 et 2,6 ou entre 2,2 et 2,4. 11.- Radôme (30) selon l'une quelconque des revendications précédentes, dans lequel les couches de couverture (46, 48) ont des épaisseurs sensiblement égales, le 10 rapport entre l'épaisseur des couches de couverture (46, 48) et l'épaisseur de la couche de structure (44) étant compris entre 0,5 et 0,9 ou entre 1,0 et 1,6. 12.- Radôme (30) selon l'une quelconque des revendications précédentes, dans lequel la couche de structure (44) a une épaisseur de l'ordre de X114, ki étant la longueur d'onde dans la couche de structure (44), cette épaisseur étant par exemple comprise 15 entre 2,0 et 2,4 mm ou entre 1,4 et 1,8 mm. 13.- Radôme (30) selon l'une quelconque des revendications précédentes, dans lequel chaque couche de couverture (46, 48) a une épaisseur de l'ordre de X2/4, X2 étant la longueur d'onde dans la couche de couverture (46, 48), cette épaisseur étant par exemple comprise entre 1,3 et 1,7 mm ou entre 1,8 et 2,2 mm. 20 14.- Radôme (30) selon l'une quelconque des revendications précédentes, dans lequel les fibres de polyoléfine sont majoritairement composées et de préférence constituées de fibres de polypropylène ou de fibres de polyéthylène. 15.- Aéronef (10) comprenant un radôme (30) selon l'une quelconque des revendications précédentes. 25